(57)【特許請求の範囲】
【請求項１】
過酸化水素、過炭酸ナトリウムおよび過酸化ナトリウムから選ばれる少なくとも１種以上の変色防止剤を含有した０．１〜２０重量％の水酸化ナトリウム水溶液を用いて、銀系無機抗菌剤を担持させたポリエステル繊維を減量率５重量％〜２５重量％にアルカリ減量処理することを特徴とする抗菌性ポリエステル繊維の製造方法。
【請求項２】
銀系無機抗菌剤が下記一般式［１］で示される化合物である請求項１記載の抗菌性ポリエステル繊維の製造方法。
ＡｇaＭ1bＭ22（ＰＯ4）3・ｎＨ2Ｏ   〔１〕
（Ｍ1はアルカリ金属イオン、アルカリ土類金属イオン、アンモニウムイオンまたは水素イオンから選ばれる少なくとも１種のイオンであり、Ｍ2はＴｉ、Ｚｒ、Ｓｎ等の４価金属であり、ｎは０≦ｎ≦６を満たす数であり、ａ及びｂはａ＋ｂ＝１を満たす正数である。）
【請求項３】
変色防止剤が過酸化水素である請求項１または請求請２記載の抗菌性ポリエステル繊維の製造方法。
【発明の詳細な説明】
【０００１】
【発明の属する技術分野】
本発明により得られる抗菌性ポリエステル繊維は、抗菌性が要求される繊維、織布、編地、不織布及び織布と不織布の複合布等の各種のポリエステル繊維製品に使用可能なものであり、優れた抗菌性を発揮すると共に、優れた白度を有しているので染色性等に支障を起こさず、衣料、寝具、タオル等の各種ポリエステル繊維製品に加工して有効に利用し得るものである。
【０００２】
【従来の技術】
繊維、塗料、樹脂成型体、紙及びバインダー等に含有させて抗菌性を発揮させることができる抗菌剤が既に多数提案されており、なかでも無機系抗菌剤は耐久性に優れたものとして近年注目されている。
大半の無機系抗菌剤は、抗菌性を発揮させるために、銀イオンを種々の方法で無機化合物に担持させた銀系無機抗菌剤であり、銀イオンを担持させる無機化合物として、例えば活性炭、アパタイト、ガラス、ゼオライト、粘土化合物、酸化チタンおよび各種リン酸塩等がある。
【０００３】
銀イオンを担持させた銀系無機抗菌剤の各種用途の中でも、各種の化学繊維に銀系無機抗菌剤を練り込み加工や表面塗布等の加工方法により添加した抗菌性繊維を得る試みが最近精力的になされている。しかし、銀系無機抗菌剤を添加した繊維は、抗菌剤中の銀イオンの影響などにより紡糸加工後の処理工程において変色を生じる問題があった。
特にポリエステル長繊維は、衣類や寝具などの用途において風合いや染色性などの物性を改善するため、紡糸後アルカリ水溶液中に繊維を浸漬し溶解処理するアルカリ減量と呼ばれる処理方法が用いられる場合が多い。しかし銀系無機抗菌剤を配合した抗菌性ポリエステル繊維にこのアルカリ減量処理を施すと、繊維の抗菌性が減少することは殆どないが、アルカリ処理時およびその後の経時変化により着色が生じやすく白色の製品が得られなかったり、染色製品の発色性が劣るなどの現象が起きるため、抗菌性ポリエステル繊維の用途はアルカリ減量を行なわない分野に限定されており、広範な用途での実用展開が大きく遅れていた。
【０００４】
これらの問題を解決するための手段として、特開平７−１８９０３３号公報には特定の２種類の燐酸塩系抗菌剤を特定の重量比率で配合した繊維が提案され、また一度変色した繊維を晒し処理する方法が記載されているが、前記の提案では繊維中の２種の抗菌剤の配合比率が均一になりにくかったり、白色化効果が十分でないなどの問題があり、後者の方法では一度変色した繊維は漂白処理しても完全には白色にはならず、変色防止の改善が不十分であったり、工程が増えるなどするため、完全に問題を解決するには至ってなかった。
【０００５】
また、特開平６−１５８５５１号公報には抗菌剤を担持させた抗菌性繊維の製造工程において、抗菌繊維と接触させる処理液に特定のベンゾトリアゾ−ルからなる変色防止剤を含有する製造方法も提案されているが、この方法では比較的高価な変色防止剤を使用するためコストアップとなるうえ、使用後の変色防止剤を含有する廃液の廃棄処分や薬液のリサイクルをするに際して特別な処理が必要である問題があり、より容易で安価な変色を防止方法が望まれていた。
【０００６】
【発明が解決しようとする課題】
本発明は、抗菌性ポリエステル繊維をアルカリ減量処理した場合、処理に際して生じる着色やその後の経時的な変色を抑え、優れた白度を有した抗菌性ポリエステル繊維を得るための、容易かつ安価な方法を提供することを課題とするものである。
【０００７】
【課題を解決するための手段】
本発明者らは、上記の課題を解決するために鋭意検討した結果、銀系無機抗菌剤を担持させた抗菌性ポリエステル繊維をアルカリ減量処理するに際し、特定の変色防止剤を含有させたアルカリ減量処理液を用いることが極めて有効であることを見出し、本発明を完成するに至った。即ち、本発明は、過酸化水素、過炭酸ナトリウムおよび過酸化ナトリウムの少なくとも一種から選ばれる少なくとも１種の変色防止剤を含有した０．１〜２０重量％の水酸化ナトリウム水溶液を用いて、銀系無機抗菌剤を担持させたポリエステル繊維を減量率５重量％〜２５重量％にアルカリ減量処理することを特徴とする抗菌性ポリエステル繊維の製造方法である。
【０００８】
以下、本発明を詳細に説明する。
○銀系無機抗菌剤
本発明における銀系無機抗菌剤は、銀イオンを担持させた無機化合物であれば特に制限はないが、淡色ないし白色の無機化合物であることが好ましく、例えば以下のものがある。即ち、活性アルミナ、シリカゲル等の無機系吸着剤、ゼオライト、ヒドロキシアパタイト、リン酸ジルコニウム、リン酸アルミニウム、リン酸チタン、チタン酸カリウム、含水酸化アンチモン、含水酸化ビスマス、含水酸化ジルコニウム、含水酸化チタン、ハイドロタルサイト等の無機イオン交換体、硼珪酸ガラス、燐珪酸ガラス等のガラス等がある。
【０００９】
これらの無機化合物に銀イオンを担持させる方法には特に制限はなく、今までに知られた担持方法はいずれも採用でき、例えば物理吸着又は化学吸着により担持させる方法、イオン交換反応により担持させる方法、結合剤により担持させる方法、および焼着、蒸着、溶解析出反応、スパッタ等の薄膜形成法により無機化合物の表面に銀化合物の薄層を形成させることにより担持させる方法等がある。
【００１０】
上記の無機化合物の中で、無機イオン交換体は銀イオンを強固に担持できることから好ましく、下記一般式〔１〕で表される銀を担持したリン酸塩は特に好ましい化合物である。
ＡｇaＭ1bＭ22（ＰＯ4）3・ｎＨ2Ｏ              〔１〕
（Ｍ1はアルカリ金属イオン、アルカリ土類金属イオン、アンモニウムイオンまたは水素イオンから選ばれる少なくとも１種のイオンであり、Ｍ2はＴｉ、Ｚｒ、Ｓｎ等の４価金属であり、ｎは０≦ｎ≦６を満たす数であり、ａ及びｂはａ＋ｂ＝１を満たす正数である。）
この化合物は空間群Ｒ3cに属する結晶性化合物であり、各構成イオンが３次元網目状構造を形成するものである。
【００１１】
上記一般式〔１〕の銀系リン酸塩抗菌剤の具体例として、以下のものがある。Ａｇ0.005Ｌｉ0.995Ｚｒ2（ＰＯ4）3
Ａｇ0.01（ＮＨ4）0.99Ｚｒ2（ＰＯ4）3
Ａｇ0.05Ｎａ0.95Ｚｒ2（ＰＯ4）3
Ａｇ0.2Ｋ0.8Ｔｉ2（ＰＯ4）3
Ａｇ0.1Ｈ0.9Ｚｒ2（ＰＯ4）3
Ａｇ0.05Ｈ0.05Ｎａ0.90Ｚｒ2（ＰＯ4）3
Ａｇ0.05Ｈ0.55Ｎａ0.40Ｚｒ2（ＰＯ4）3
上記一般式〔１〕で表される銀系無機抗菌剤は、粒径が小さく粒度分布が狭いため紡糸性に優れており、なおかつこの銀系無機抗菌剤を含有するポリエステル繊維は、種々の処理液と接触させた際の変色や耐候性、加熱時の変色等が少ない特徴がある。
【００１２】
このリン酸塩を合成する方法には、焼成法、湿式法、水熱法等があり、微粒子状のものを容易に得る好ましい方法として、湿式法がある。湿式法により合成する一例として、以下の方法がある。
オキシ硝酸ジルコニウム及び硝酸ナトリウムの水溶液を攪拌しながら、この中にシュウ酸を加え、さらにリン酸を加える。苛性ソーダ水溶液にて反応液のｐＨを３．５に調整し、７８時間加熱還流後、沈澱物を濾過、水洗、乾燥、粉砕し、網目状リン酸ジルコニウム［ＮａＺｒ2（ＰＯ4）3］を得る。これを適当な濃度で銀イオンを含有する水溶液中に浸漬することにより、一般式〔１〕で示される銀系無機抗菌剤を得る。
なお、この銀系無機抗菌剤の耐候性を高めるためには、上記のようにして得た化合物を、５００〜１０００℃、より好ましくは７００〜９００℃において、１〜１０時間焼成することが望ましい。
【００１３】
防かび、抗菌性及び防藻性を発揮させるには、一般式〔１〕におけるａの値は大きい方がよいが、ａの値が０. ００１以上であれば、充分に防かび、抗菌性及び防藻性を発揮させることができる。ａの値が０. ００１未満であると、防かび、抗菌性及び防藻性を長時間発揮させることが困難となる恐れがあることと、経済性を考慮すると、ａの値を０. ０１以上で０. ８以下の値とすることが好ましい。
【００１４】
また、銀系無機抗菌剤は配合物として各種無機材料を各々の目的に応じてあらかじめ混合したものを使用することもできる。具体的には、酸化亜鉛、酸化チタン、アンチモン酸、シリカ等の各種酸化物、燐酸ジルコニウム、燐酸チタン等の燐酸塩、ゼオライト等の珪酸塩、水酸化物、ガラス等が挙げられる。
なお抗菌性ポリエステル繊維の製造に際し、銀系無機抗菌剤粉末を繊維樹脂中に練り込み紡糸する場合には、紡糸性の向上のため銀系無機抗菌剤の最大粒径は５μｍ以下であることが好ましく、平均粒径も１μｍ以下であることが好ましい。
【００１５】
○ポリエステル繊維
本発明におけるポリエステル繊維はポリエステル樹脂を主成分とする繊維であれば、その組成、形状などに特に制限はない。ポリエステル繊維を構成する樹脂成分は単品でも複合混合、共重合したアロイでもよい。樹脂成分の具体例としては、ポリエチレンテレフタレート、ポリエチレンイソフタレート、ポリブチレンテレフタレートおよびこれらの原料またはそれ以外のジオールや２塩基性酸からなる共重合体が挙げられる。具体的な共重合成分として、ジエチレングリコール、ジブチレングルコール等のジオール類、テレフタール酸、イソフタル酸、オルソフタル酸、リジウムスルホイソフタル酸、ナフチル−ジカルボン酸、アジピン酸等のジカルボン酸等を挙げることができる。
【００１６】
また、繊維形状は丸断面、三角断面等の異形断面、一本の繊維が数本に分割された分割繊維でもよく、また、鞘心型やサイドバイサイド型複合糸の一方成分に用いてもよく、繊維の太さにも制限はないが、アルカリ減量処理が実施されるのは、通常長繊維のマルチフィラメントが殆どである。
【００１７】
本発明におけるアルカリ減量処理に使用されるポリエステル繊維の形態は、糸状、布状、編地状、綿状、不織布等の従来より採用されている如何なる形態であってもよく、特に限定されない。また、他の種類の繊維や裏材、基布等繊維以外の物質が付着していてもアルカリ減量を目的とする繊維製品であれば制限はない。
【００１８】
○銀系無機抗菌剤の繊維への加工方法
本発明における銀系無機抗菌剤のポリエステル繊維樹脂への加工方法としては、一般的に無機粉体を溶融した樹脂に練り込み紡糸加工する方法が好ましく、その具体的方法としてはポリエステル樹脂ペレットと銀系無機抗菌剤を直接混合した混合物を溶融し紡糸する方法、ポリエステル樹脂ペレットに銀系無機抗菌剤を使用濃度で練り込みコンパウンド化した抗菌性ポリエステル樹脂ペレットを溶融し紡糸する方法、銀系無機抗菌剤を実際の使用濃度の５倍から１００倍の高濃度でポリエステル樹脂にマスタ−チップ（マスタ−バッチ）化し、その後レギュラーのポリエステル樹脂と溶融状態で混合、希釈し紡糸する方法、加工時に流動性を有して使用可能なビヒクル（ポリオ−ル等）に銀系無機抗菌剤を混合してスラリ−化し溶融したポリエステル樹脂等に圧入混練し紡糸する方法、ポリエステル繊維用樹脂の縮合時に添加しておく方法等が挙げられる。
【００１９】
銀系無機抗菌剤のポリエステル樹脂への添加量は０．０５重量％から１０重量％が好ましく、より好ましくは０．１〜５重量％である。０．０５重量％以下では十分な抗菌効果が得られず、１０重量％以上では抗菌効果が向上しないばかりか、変色性、紡糸性、糸強度などにも悪影響を及ぼす恐れがある。
【００２０】
○アルカリ減量
アルカリ減量は主に衣料用ポリエステル繊維に実施され、その風合いの向上や染色性向上などを目的に、ポリエステル樹脂を０．１〜２０重量％の水酸化ナトリウム水溶液に接触した状態で加熱することにより、ポリエステル樹脂の表面を溶解させ５重量％から２５重量％程度まで減量し繊維を細くする処理である。この処理を行うと繊維間隔が増大するため織物等にした場合はバルキー化し、糸間の接圧が減少して柔軟になり、いわゆるシルキーな風合いが得られる。
【００２１】
本発明におけるアルカリ処理に用いるアルカリ水溶液の種類に制限はなく、水酸化ナトリウム、水酸化カリウム、炭酸ナトリウム、炭酸カリウム、炭酸水素ナトリウム、ソーダ灰、ケイ酸ナトリウム、消石灰およびアンモニア等の水溶液が用いられる。この中で、減量効率が高く安価である点で水酸化ナトリウムの水溶液が好ましく使用できる。
【００２２】
アルカリ減量処理の方法および処理条件についても特に制限はなく、減量処理されるポリエステル繊維の太さや形態、目的とするアルカリ減量の程度などに従って、使用する処理剤濃度、処理温度、処理時間等の条件を選択できる。一般的に実施されている処理方法には浸漬法とパッドスチーム法があり、浸漬法はアルカリ処理液にポリエステル繊維を浸漬した状態で加熱処理する方法、パッドスチーム法はアルカリ処理液をポリエステル繊維に付着させた状態で高温のスチームを吹きつけ処理する方法である。処理条件を例示するとアルカリ濃度は、０．１重量％〜２０重量％、処理温度は５０℃から１５０℃、処理時間は５分から４時間程度である。アルカリ処理剤濃度が高いほど、処理時間が長いほどおよび処理温度が高いほど繊維の溶解量は多くなり、高い減量率が得られる。また、減量処理後のアルカリ処理剤等が残存していると黄変や染色性の低下等の原因となるため中和、水洗等により十分に取り除く必要がある。
【００２３】
アルカリ減量処理水溶液に、減量処理の促進剤となるものを併用してもよい。この促進剤はアルカリ水溶液に０．０１〜０．５％程度添加することで短時間で高い減量率を得ることが可能となる。具体的な促進剤としては、塩化ベンザルコニウム等の脂肪族アミンの４級アンモニウム塩、芳香族４級アンモニウム塩、複素環４級アンモニウム塩などがある。
【００２４】
○変色防止剤
本発明において使用される変色防止剤は、過酸化水素、過炭酸ナトリウム、過酸化ナトリウムおよびこれらの混合物である。これらの変色防止剤は、繊維製品の品質を劣化させたり、銀系無機抗菌剤の抗菌効果を低下させずに変色を防止する効果がある。これら変色防止剤の中でも過酸化水素は、変色防止効果が高く、安価なうえ、処理後の処理液に残存する成分がないため特に好ましい変色防止剤である。
【００２５】
変色防止剤の配合量は、アルカリ処理液に対して０．０５〜１０重量％が好ましく、さらに好ましくは０．５％〜５重量％である。配合量が０．０５未満では十分な変色防止効果が得られず、１０重量％以上では変色防止の効果が向上せず、繊維を劣化させる恐れがある。
【００２６】
アルカリ水溶液での処理を特に高温側で行なう場合には、昇温し処理温度に達するまでに、添加した変色防止剤が分解して、活性が低下することもあるため、変色防止剤の安定剤となるものを併用してもよい。
変色防止剤の安定剤の具体例としては、ケイ酸ナトリウム、マグネシウム塩、カルシウム塩、ポリ−α−ヒドロキシアクリル酸ナトリウム、オルトリン酸、ピロリン酸、トリポリリン酸、ホスホン酸系キレート剤、酢酸系キレート剤およびスズ酸並びにそれらの塩などがある。
【００２７】
ホスホン酸系キレート剤としては、アミノトリ（メチレンホスホン酸）、１−ヒドロキシエチリデン−１，１−ジホスホン酸、エチレンジアミンテトラ（メチレンホスホン酸）、ヘキサメチレンジアミンテトラ（メチレンホスホン酸）、ジエチレントリアミンペンタ（メチレンホスホン酸）、ニトリロメチレンホスホン酸及び１，２−プロピレンジアミンテトラ（メチレンホスホン酸）等並びにこれらの塩が挙げられる。
酢酸系キレート剤としては、エチレンジアミンテトラ酢酸、ジエチレントリアミンペンタ酢酸、トリエチレンテトラミンヘキサ酢酸、Ｎ−ヒドロキシエチルエチレンジアミンテトラ酢酸及びニトリロトリ酢酸等並びにこれらの塩が挙げられる。
【００２８】
また、本発明における変色防止効果や抗菌効果への悪影響、繊維の物性低下の殆どない極めて少量であれば、漂白剤等の成分を配合することも可能である。具体例として、二酸化硫黄、亜硫酸ナトリウム、亜硫酸カリウム、亜硫酸水素ナトリウム、亜硫酸水素カリウム、ロンガリット各種、ブランキット、ハイドロサルファイト各種、亜鉛末等の無機系還元剤、カンジットＶ等の有機系還元剤、過酸化カリウム、過ほう酸ナトリウム、過酸化バリウム、過マンガン酸カリウム、次亜塩素酸ナトリウム、次亜塩素酸カリウム、次亜塩素酸カルシウム、亜塩素酸ナトリウム、亜塩素酸カリウム、亜塩素酸カルシウム、二酸化塩素、過硫酸アンモニウム、さらし粉、塩素化イソシアヌル酸、オゾン等の無機系酸化剤、パーアクチビン、クロラミンＴＯ、クロラミンＢＸ、アクチビン等の有機系酸化剤等がある。
【００２９】
本発明によって処理され得られた抗菌性ポリエステル繊維は、抗菌性の低下が殆ど起こらず、厳しい環境下においても長期間防かび、抗菌性及び防藻性を有する上、白度、風合い、吸湿性、染色性に優れる。
所望により、上記のようにして得た抗菌性ポリエステル繊維製品に対して、帯電防止加工、防汚加工及び防縮加工等、種々の仕上げ加工を行うことができる。
【００３０】
○用途
本発明により得られる抗菌性ポリエステル繊維製品は、防かび、防藻及び抗菌性を有する繊維製品として使用でき、具体的な使用例を挙げれば、例えば以下の用途がある。
即ち、靴下、下着、ストッキング、背広の裏地、ホワイトシャツ・ブラウス等の衣類、布団、シ−ツなどの寝具、マスクなどの保護具、その他タオル類、カーテン等の各種繊維製品等である。
【００３１】
以下、本発明を実施例によりさらに具体的に説明する。
【実施例】
参考例１〔銀系無機抗菌剤ａの調製〕
硫酸ジルコニウムの水溶液及びリン酸２水素ナトリウムの水溶液をジルコニウムとリンの比が２：３になるように混合することにより沈澱物を生成させ、水酸化ナトリウムの水溶液を用いてｐＨを２に調整したのち、水熱状態下で１５０℃、２４時間加熱することにより結晶質リン酸ジルコニウムを得た。
上記で得たリン酸塩系化合物を硝酸銀の水溶液に添加し、室温で４時間攪拌した後、十分に水洗し、乾燥した。
上記のようにして得た粉末を、８００℃で４時間焼成した後、軽く粉砕することにより銀系無機抗菌剤ａを得た。得られた銀系無機抗菌剤ａは下記（１）式で示される平均粒径が０．４７μｍである白色粉末である。
Ａｇ0.15Ｎａ0.5Ｈ0.35Ｚｒ2（ＰＯ4）3            （１）
【００３２】
参考例２〔銀系無機抗菌剤ｂの調製〕
Ａ型ゼオライト〔組成：０．９４Ｎａ2Ｏ・Ａｌ2Ｏ3・１．９２ＳｉＯ2・ｘＨ2Ｏ〕を、硝酸銀と硝酸アンモニウムの水溶液に添加し、室温で１０時間攪拌した後、十分に水洗し、１１０℃で乾燥することによりゼオライト系抗菌剤を得た。得られた銀系無機抗菌剤ｂは下記（２）式で示される平均粒径が２．６μｍである白色粉末である。
0.18Ag2O・0.02(NH4)2O・0.62Na2O・Al2O3・1.9SiO2・2.7H2O     （２）
【００３３】
参考例３〔抗菌性ポリエステル繊維の調製１〕
参考例１で得た銀系無機抗菌剤ａを繊維用ポリエステル樹脂に、抗菌剤を配合後の樹脂全重量に対して１ｗｔ％の割合で配合し、常法により溶融紡糸することにより約２デニ−ルの抗菌性繊維（糸状）を得た。
【００３４】
参考例４〔抗菌性ポリエステル繊維の調製２〕
参考例２で得た銀系無機抗菌剤ｂを繊維用ポリエステル樹脂に、抗菌剤配合後の樹脂全重量に対して１ｗｔ％の割合で配合し、常法により溶融紡糸することにより約２デニ−ルの抗菌性ポリエステル繊維（糸状）を得た。
【００３５】
実施例１
参考例３で得た抗菌性ポリエステル繊維を、水酸化ナトリウム４％と過酸化水素２％を含む水溶液中に浸漬し、１２０℃で１時間処理して得た繊維を試料１とした。
【００３６】
実施例２
参考例３で得た抗菌性ポリエステル繊維を、水酸化ナトリウム４％と過炭酸ナトリウム１％を含む水溶液中に浸漬し、１２０℃で１時間処理して得た繊維を試料２とした。
【００３７】
実施例３
参考例３で得た抗菌性ポリエステル繊維を、水酸化ナトリウム４％、過酸化水素０．５％および過炭酸ナトリウム０．５％を含む水溶液中に浸漬し、１２０℃で１時間処理して得た繊維を試料３とした。
【００３８】
実施例４
参考例３で得た抗菌性ポリエステル繊維を、水酸化ナトリウム４％、過酸化水素１％およびジエチレントリアミンペンタ酢酸ナトリウム０．０１％を含む水溶液中に浸漬し、１２０℃で１時間処理して得た繊維を試料４とした。
【００３９】
実施例５
参考例３で得た抗菌性ポリエステル繊維を、水酸化ナトリウム１％、過酸化ナトリウム１％および塩化ベンザルコニウム０．１％を含む水溶液中に浸漬し、１２０℃で１時間処理して得た繊維を試料５とした。
【００４０】
実施例６
参考例３で得た抗菌性ポリエステル繊維を、水酸化ナトリウム１５％、過酸化水素３％を含む水溶液中に浸漬後、１１０℃のスチームを５分間処理して得た繊維を試料６とした。
【００４１】
実施例７
参考例４で得た抗菌性ポリエステル繊維を、水酸化ナトリウム４％、過酸化水素１％を含む水溶液中に浸漬し、１２０℃で１時間処理して得た繊維を試料７とした。
【００４２】
比較例１
参考例３で得た抗菌性ポリエステル繊維を、４％の水酸化ナトリウム水溶液に浸漬し、１２０℃で１時間処理して得た繊維を試料８とした。
【００４３】
比較例２
参考例３で得た抗菌性ポリエステル繊維を、水酸化ナトリウム１％、塩化ベンザルコニウム０．１％を含む水溶液中に浸漬し、１２０℃で１時間処理して得た繊維を試料９とした。
【００４４】
比較例３
参考例３で得た抗菌性ポリエステル繊維を、１５％水酸化ナトリウム水溶液に浸漬後、１１０℃のスチームで５分間処理して得た繊維を試料１０とした。
【００４５】
比較例４
参考例４で得た抗菌性ポリエステル繊維を４％水酸化ナトリウム水溶液に浸漬し、１２０℃で１時間処理して得た繊維を試料１１とした。
【００４６】
比較例５
参考例３で得た抗菌性化学繊維を、４％水酸化ナトリウム水溶液に水溶液中に浸漬し、１２０℃で１時間処理して得た繊維を洗浄し一旦乾燥後、再度過酸化水素２％、ケイ酸ナトリウム０．１％を含む水溶液に浸漬し、９５℃で１０分間漂白処理し、試料１２とした。
【００４７】
【表１】
0003800871.tif 000002
【００４８】
試験例１〔抗菌性評価〕
実施例１〜７及び比較例１〜５で得られた抗菌性ポリエステル繊維の抗菌性評価を、JIS  L  1902に準じて次のようにして行った。
各繊維を０．４ｇ秤り取り、３０ｍｌのネジ口バイアル瓶に入れ、高圧蒸気滅菌した。冷却後、２０分の１に希釈した普通ブイヨン培地で調製した黄色ブドウ球菌の試験菌液を０．２ｍｌ滴下した。３７℃で１８時間静置保存後に試験液を洗い出し、混釈平板培養法により測定した結果を表２に示した。評価結果は菌数増減値差で表わされ、抗菌剤無添加の対照布と各試料との生菌数の対数値の差を示し、数値が高いほど抗菌効果が高いことを示している。
【００４９】
試験例２〔アルカリ処理による変色の評価〕
実施例１〜７及び比較例１〜５で得られた抗菌性化学繊維について、それぞれの実施例および比較例で実施したアルカリ処理後の試料を水洗し、減量率および色彩b値を測定した結果を表２に示した。色彩ｂ値は黄変性を表わし数値が高いほど変色していることを示している。
【００５０】
【表２】
0003800871.tif 000003
【００５１】
本発明のアルカリ処理を行った試料１〜７では処理による変色が極めて少なかったが、従来の方法で処理した試料８〜１２は明らかな変色が発生した。また、減量処理後に漂白処理した試料１２では本発明の処理条件と同等な白度は得られなかった。抗菌性については、本発明のアルカリ処理を行った試料１〜７は、従来の方法で処理した試料８〜１１および減量処理後に漂白処理した試料１２と同様に優れた抗菌性を示した。なお、繊維試料番号１〜７はその後室内で３ヶ月保存し、再度黄変性ｂ値を測定したが殆ど変化がなかった。
【００５２】
【発明の効果】
銀系無機抗菌剤を担持させたポリエステル繊維を、本発明の製造方法に従ってアルカリ減量処理すると、従来の方法で処理した繊維と同等の抗菌性、防かび性、防藻性および風合いを保持した上、従来大きな問題となっていた変色が発生せず、白度の極めて高いポリエステル繊維が得られる。それによって、従来使用できなかった分野の抗菌繊維製品の実用化が可能となり、用途が極めて拡大した。